(57)【要約】【課題】黄ばみが少なく、また経時による黄変が抑制された吸収性物品用不織布および吸収性物品用フィルムを提供する。【解決手段】  繊維処理剤を有する不織布であって、前記繊維処理剤が、２重結合を有さない脂肪族飽和脂肪酸および／または２重結合を有さない脂肪族飽和脂肪酸化合物を含み、前記２重結合を有さない脂肪族飽和脂肪酸および２重結合を有さない脂肪族飽和脂肪酸化合物の合計含有量（Ａ）に対する、不飽和脂肪酸及び不飽和脂肪酸化合物の合計含有量（Ｂ）の質量割合（Ｂ／Ａ×１００）が、１．５質量％以下である吸収性物品用不織布、および２重結合を有さない脂肪族飽和脂肪酸および／または２重結合を有さない脂肪族飽和脂肪酸化合物を含有するフィルムであって、前記２重結合を有さない脂肪族飽和脂肪酸および２重結合を有さない脂肪族飽和脂肪酸化合物の合計含有量（Ａ）に対する、不飽和脂肪酸及び不飽和脂肪酸化合物の合計含有量（Ｂ）の質量割合（Ｂ／Ａ×１００）が、１．５質量％以下である吸収性物品用フィルム。【選択図】なし【特許請求の範囲】
【請求項１】
繊維処理剤を有する不織布であって、前記繊維処理剤が、２重結合を有さない脂肪族飽和脂肪酸および／または２重結合を有さない脂肪族飽和脂肪酸化合物を含み、前記２重結合を有さない脂肪族飽和脂肪酸および２重結合を有さない脂肪族飽和脂肪酸化合物の合計含有量（Ａ）に対する、不飽和脂肪酸及び不飽和脂肪酸化合物の合計含有量（Ｂ）の質量割合（Ｂ／Ａ×１００）が、１．５質量％以下である吸収性物品用不織布。
【請求項２】
前記不織布を構成する繊維が色調変化剤を含有し、前記繊維中の前記色調変化剤の含有量が繊維の総質量に対し１質量％以上である、請求項１に記載の吸収性物品用不織布。
【請求項３】
前記不織布が、繊度３ｄｔｅｘ以下の繊維を含む、請求項１又は２記載の吸収性物品用不織布。
【請求項４】
２重結合を有さない脂肪族飽和脂肪酸および／または２重結合を有さない脂肪族飽和脂肪酸化合物を含有するフィルムであって、前記２重結合を有さない脂肪族飽和脂肪酸および２重結合を有さない脂肪族飽和脂肪酸化合物の合計含有量（Ａ）に対する、不飽和脂肪酸及び不飽和脂肪酸化合物の合計含有量（Ｂ）の質量割合（Ｂ／Ａ×１００）が、１．５質量％以下である吸収性物品用フィルム。
【請求項５】
前記フィルムの総質量に対し、無機フィラーを４０質量％以上含む請求項４に記載の吸収性物品用フィルム。
【請求項６】
開孔面積率が２．５％以上である請求項４または５に記載の吸収性物品用フィルム。
【請求項７】
請求項１〜３のいずれか１項に記載の不織布または請求項４〜６のいずれか１項に記載の吸収性物品用フィルムを有する吸収性物品。
【請求項８】
動物性油脂を含まない植物性油脂からなる素材料から２重結合を有さない脂肪族飽和脂肪酸および／または２重結合を有さない脂肪族飽和脂肪酸化合物を製造し、該２重結合を有さない脂肪族飽和脂肪酸および／または２重結合を有さない脂肪族飽和脂肪酸化合物を含む繊維処理剤を調製し、該繊維処理剤を繊維に付着させ、該繊維を有する不織布を形成し、該不織布を組み込む工程を有する吸収性物品の製造方法。
【請求項９】
動物性油脂を含まない植物性油脂からなる素材料から２重結合を有さない脂肪族飽和脂肪酸および／または２重結合を有さない脂肪族飽和脂肪酸化合物を製造し、該２重結合を有さない脂肪族飽和脂肪酸および／または２重結合を有さない脂肪族飽和脂肪酸化合物を熱可塑性樹脂と溶融混合し、該溶融混合物からフィルムを形成し、該フィルムを組み込む工程を有する吸収性物品の製造方法。
【発明の詳細な説明】
【技術分野】
【０００１】
本発明は、吸収性物品用不織布および吸収性物品用フィルムに関する。
【背景技術】
【０００２】
吸収性物品は主に不織布及びフィルムを用いて構成される。この不織布及びフィルムの色は、肌に装着する吸収性物品が衛生的であるかどうかの使用者の好感度に影響する。例えば、黄ばみが少ない（黄色度が低い）方が吸収性物品の色が鮮やかに見え、新しい製品（経時劣化していない製品）であるという印象を使用者に与えることが多い。特に、近年は、吸収性物品用の不織布及びフィルムの白色度を高める傾向にあり、僅かな黄ばみでも看る者に劣化ないし汚れとして誤って認識されてしまう場合がある。
また、吸収性物品用の不織布及びフィルムは、当初はその黄色度が低い場合であっても、経時により黄色度が高まる（黄変する）ことがある。長期保存された前記不織布及びフィルム並びに吸収性物品は、黄ばみの発生により古い製品として敬遠される。
このため、黄ばみが少なく、経時による黄変が抑制された、吸収性物品用の不織布やフィルムが検討されている。
特許文献１は、経時による着色変性の抑制された不織布として、不織布に対してアミン塩を０．０１５質量％以上含有させたセルロース系繊維を含む不織布を提案している。
特許文献２は、漂白しないでも白色度が高く、黄色度が低い不織布として、セルロース繊維不織布を構成する単糸繊度を細くするとともに、不織布を構成する繊維の配列を制御した不織布を提案している。
【先行技術文献】
【特許文献】
【０００３】
【特許文献１】特開平５−１６１５６６号公報
【特許文献２】特開２００５−１２０５１９号公報
【発明の概要】
【発明が解決しようとする課題】
【０００４】
特許文献１記載の不織布はウエット時の黄変を防ぐもので、製造直後より白色度の高い不織布を提供するものではない。特許文献２には経時による色の変性については記載されていない。また、いずれの文献にも吸収性物品用のフィルムの黄ばみ抑制については記載されていない。
本発明は、上記の点に鑑み、特許文献１及び２記載の発明とは異なる解決手段により、黄ばみが少なく、また経時による黄変が抑制された吸収性物品用不織布および吸収性物品用フィルムを提供することに関する。
【課題を解決するための手段】
【０００５】
本発明者らは上記課題に鑑み鋭意検討を行った。
従来から不織布の繊維処理剤の成分、フィルムの添加剤として脂肪酸が用いられていた。しかし、不織布やフィルムの黄ばみは様々な要因で発生し得、また脂肪酸に求められる本来の性質（例えば分散剤として）を優先させるため、部材の黄ばみ抑制に脂肪酸を利用するという発想はなかった。また脂肪酸の含有量は微量であり、脂肪酸自体の黄ばみ性が現実的に部材の黄ばみ抑制に繋がるとは考えられていなかった。
これに対し、本発明者は、含有される脂肪酸を特定のものとすることにより、黄ばみが抑えられることを見出した。
本発明はこの知見に基づいて検討を重ねなされたものである。
【０００６】
本発明は、繊維処理剤を有する不織布であって、前記繊維処理剤が、２重結合を有さない脂肪族飽和脂肪酸および／または２重結合を有さない脂肪族飽和脂肪酸化合物を含み、前記２重結合を有さない脂肪族飽和脂肪酸および２重結合を有さない脂肪族飽和脂肪酸化合物の合計含有量（Ａ）に対する、不飽和脂肪酸及び不飽和脂肪酸化合物の合計含有量（Ｂ）の質量割合（Ｂ／Ａ×１００）が、１．５質量％以下である吸収性物品用不織布を提供する。
また本発明は、２重結合を有さない脂肪族飽和脂肪酸および／または２重結合を有さない脂肪族飽和脂肪酸化合物を含有するフィルムであって、前記２重結合を有さない脂肪族飽和脂肪酸および２重結合を有さない脂肪族飽和脂肪酸化合物の合計含有量（Ａ）に対する、不飽和脂肪酸及び不飽和脂肪酸化合物の合計含有量（Ｂ）の質量割合（Ｂ／Ａ×１００）が、１．５質量％以下である吸収性物品用フィルムを提供する。
【０００７】
さらに本発明は、動物性油脂を含まない植物性油脂からなる素材料から２重結合を有さない脂肪族飽和脂肪酸および／または２重結合を有さない脂肪族飽和脂肪酸化合物を製造し、該２重結合を有さない脂肪族飽和脂肪酸および／または２重結合を有さない脂肪族飽和脂肪酸化合物を含む繊維処理剤を調製し、該繊維処理剤を繊維に付着させ、該繊維を有する不織布を形成し、該不織布を組み込む工程を有する吸収性物品の製造方法を提供する。
また本発明は、動物性油脂を含まない植物性油脂からなる素材料から２重結合を有さない脂肪族飽和脂肪酸および／または２重結合を有さない脂肪族飽和脂肪酸化合物を製造し、該２重結合を有さない脂肪族飽和脂肪酸および／または２重結合を有さない脂肪族飽和脂肪酸化合物を熱可塑性樹脂と溶融混合し、該溶融混合物からフィルムを形成し、該フィルムを組み込む工程を有する吸収性物品の製造方法を提供する。
【発明の効果】
【０００８】
本発明の吸収性物品用不織布および吸収性物品用フィルムは、黄ばみが少なく、また経時による黄変が抑制されたものとなる。
【発明を実施するための形態】
【０００９】
以下、本発明の吸収性物品用不織布および吸収性物品用フィルムについて詳細に説明する。本発明の吸収性物品用不織布および吸収性物品用フィルムは、吸収性物品の表面シート、裏面シートなど、使用者が目視し得る部位等に使用することができる。
【００１０】
本発明の吸収性物品用不織布および吸収性物品用フィルムは、２重結合を有さない脂肪族飽和脂肪酸および／または２重結合を有さない脂肪族飽和脂肪酸化合物を有する。加えて、本発明の吸収性物品用不織布および吸収性物品用フィルムにおいて、前記２重結合を有さない脂肪族飽和脂肪酸および２重結合を有さない脂肪族飽和脂肪酸化合物の合計含有量（Ａ）に対する、不飽和脂肪酸及び不飽和脂肪酸化合物の合計含有量（Ｂ）の質量割合（Ｂ／Ａ×１００）が、１．５質量％以下である。これは、すなわち、含有する脂肪酸について、不飽和脂肪酸及び不飽和脂肪酸化合物という脂肪酸の不純物（以下、単に不純物ともいう。）の含有割合をできるだけ小さく抑えていることを意味する。この観点から、上記質量割合（Ｂ／Ａ×１００）は、１質量％以下がより好ましく、０．５質量％以下が更に好ましく、ゼロ（０）質量％であることが特に好ましい。
【００１１】
これにより、本発明の吸収性物品用不織布および吸収性物品用フィルムは、黄ばみが少なくなり、また経時による黄変が抑制される（すなわち、不織布及びフィルムにおける黄色みの彩度が抑制される）。そのため、本発明の吸収性物品用不織布及び吸収性物品用フィルムは、看る者に対し、品質の劣化を感じない新品ないし高品位のものであるとの認識を与えることができる。例えば、これらを用いた吸収性物品を保存後に使用する際であっても、使用者に、該吸収性物品が劣化しているかのような誤った印象を与えることがない。また、例えば災害備蓄用として一定期間保存することも可能となる。
【００１２】
本発明において、２重結合を有さない脂肪族飽和脂肪酸とは、炭素同士の結合において２重結合を有さない脂肪族のうち、飽和型の脂肪酸を意味する。脂肪酸は直鎖状、分岐状であり得るが、直鎖状であることが素原料の入手性、脂肪酸を繊維や不織布に塗布する際の延展性が良く均一に塗布できる点や脂肪酸を樹脂などに練込んだ後の樹脂の流動性が良い点で好ましい。
本発明における２重結合を有さない脂肪族飽和脂肪酸としては、不織布の繊維処理剤及びフィルムの添加剤における脂肪酸として求められる性能を有するものを適宜採用することができる。例えば、飽和モノカルボン酸、飽和ジカルボン酸、ヒドロキシ酸が挙げられる。なお、上記の脂肪酸として求められる性能は、例えば、フィルムの場合は分散剤としての性能などであり、不織布における繊維処理剤の場合は親水性を賦与する性能、不織布製造装置への付着を防止する性能などである。
【００１３】
２重結合を有さない脂肪族飽和脂肪酸は、素原料となる天然油脂の入手性及び上記の脂肪酸として求められる性能の観点、並びに、黄ばみ抑制の観点から、炭素原子数が１０以上のものが好ましく、１４以上のものがより好ましい。同様の観点から、２８以下のものが好ましく、２０以下のものがより好ましい。異なる炭素原子数の２重結合を有さない脂肪族飽和脂肪酸を、複数を組み合わせて用いることができる。
【００１４】
（２重結合を有さない脂肪族飽和脂肪酸である飽和モノカルボン酸）
２重結合を有さない脂肪族飽和脂肪酸である飽和モノカルボン酸の具体例としては、例えば、カプロン酸、エナント酸、カプリル酸、ペラルゴン酸、カプリン酸、ウンデカン酸、ラウリン酸、トリデカン酸、ミリスチン酸、ペンタデカン酸、パルミチン酸、マルガリン酸、ステアリン酸、ノナデカン酸、アラキジン酸、ベヘン酸、トリコシル酸、リグノセリン酸、セロチン酸、モンタン酸、メリシン酸等が挙げられる。
（２重結合を有さない脂肪族飽和脂肪酸である飽和ジカルボン酸）
２重結合を有さない脂肪族飽和脂肪酸である飽和ジカルボン酸（脂肪族ジカルボン酸）の具体例としては、例えば、マロン酸、コハク酸、グルタン酸、アジピン酸、ヘプタンジカルボン酸、オクタンジカルボン酸、ノナンジカルボン酸、デカンジカルボン酸、ウンデカンジカルボン酸、ドデカンジカルボン酸、トリデカンジカルボン酸、テトラデカンジカルボン酸、ペンタデカンジカルボン酸、ヘキサデカンジカルボン酸、ヘプタデカンジカルボン酸、オクタデカンジカルボン酸、ナノデカンジカルボン酸、イコサンジカルボン酸、ヘンイコサンジカルボン酸、ドコサンジカルボン酸等が挙げられる。
（２重結合を有さない脂肪族飽和脂肪酸であるヒドロキシ酸）
２重結合を有さない脂肪族飽和脂肪酸であるヒドロキシ酸の具体例としては、グリコール酸、乳酸、タルトロン酸、グリセリン酸、ヒドロキシ酪酸（２−ヒドロキシ酪酸、３−ヒドロキシ酪酸、γ−ヒドロキシ酪酸）、リンゴ酸、酒石酸、などが挙げられる。
（飽和分岐脂肪酸）
飽和分岐脂肪酸としては、フィタン酸、メバロン酸、などが挙げられ、ヒドロキシ酸としてクエン酸、イソクエン酸、パントイン酸などが挙げられる。
【００１５】
本発明において、２重結合を有さない脂肪族飽和脂肪酸化合物とは、炭素同士の結合において２重結合を有さない脂肪族のうち、飽和型の脂肪酸による化合物を意味する。化合物全体においても炭素同士の結合において２重結合を有さないものである。同様に脂肪酸基は直鎖状、分岐状であり得るが、直鎖状であることが素原料の入手性、脂肪酸化合物を繊維や不織布に塗布する際の延展性が良く均一に塗布できる点や脂肪酸化合物を樹脂などに練込んだ後の樹脂の流動性が良い点で好ましい。
本発明における２重結合を有さない脂肪族飽和脂肪酸化合物としては、不織布の繊維処理剤及びフィルムの添加剤において求められる性能に応じて、前述の２重結合を有さない脂肪族飽和脂肪酸を他の成分と反応させ、合成したものが挙げられる。すなわち、脂肪酸に他の成分を添加し、混合し、その後混ざり合った成分を反応し合成したものが挙げられる。具体的には、上記２重結合を有さない脂肪族飽和脂肪酸と有機化合物との反応物、および上記２重結合を有さない脂肪族飽和脂肪酸の金属塩等が挙げられる。有機化合物としては、グリセリン、ポリグリセリン、ソルビタン、ポリオキシエチレン、ポリオキシプロピレン等が挙げられる。金属としては、ナトリウム、マグネシウム、アルミニウム、カリウム、カルシウム、亜鉛、スズ等が挙げられる。
【００１６】
（２重結合を有さない脂肪族飽和脂肪酸の金属塩）
２重結合を有さない脂肪族飽和脂肪酸の金属塩の具体例としては、アルカリ金属（例えば、ナトリウム、カリウムなど）、アルカリ土類金属（例えば、カルシウム、マグネシウム、バリウムなど）、遷移金属（例えば、亜鉛、カドミウムなどの周期表第２Ｂ族金属など）、周期表第３Ｂ族金属（例えば、アルミニウムなど）、周期表第４Ｂ族金属（例えば、スズ、鉛など）などの金属と２重結合を有さない脂肪族飽和脂肪酸（前記例示の２重結合を有さない脂肪族飽和脂肪酸など）との塩などが挙げられる。例えば、２重結合を有さない高級脂肪族飽和脂肪酸金属塩（例えば、ステアリン酸カルシウム、ステアリン酸亜鉛、ベヘン酸カルシウムなど）などが挙げられる。
【００１７】
（２重結合を有さない脂肪族飽和脂肪酸の有機化合物との反応物）
２重結合を有さない脂肪族飽和脂肪酸の有機化合物との反応物の具体例としては、２重結合を有さない脂肪族飽和脂肪酸エステル、およびその金属塩、２重結合を有さない環状の脂肪族飽和脂肪酸エステル、２重結合を有さない脂肪族飽和脂肪酸アミド、２重結合を有さない脂肪族飽和脂肪酸ベタイン、２重結合を有さない脂肪族飽和脂肪酸のアルキレンオキサイド付加物、２重結合を有さない脂肪族飽和脂肪酸アミドのアルキレンオキサイド付加物、２重結合を有さない脂肪族飽和脂肪酸と多価アルコールとのエステル（モノグリセリド、ジグリセリド、トリグリセリドなど含む）、２重結合を有さない脂肪族飽和脂肪酸多価アルコールエステルのアルキレンオキサイド付加物などが挙げられる。また、ポリヒドロキシエステル（２重結合を有さないヒドロキシ脂肪族飽和脂肪酸多価アルコールエステル）、２重結合を有さないヒドロキシ脂肪族飽和脂肪酸のアルキレンオキサイド付加物（２重結合を有さない脂肪族飽和脂肪酸の炭化水素基に酸素原子を介してポリオキシアルキレン基が結合した構造）が挙げられる。さらに２重結合を有さない脂肪族飽和脂肪酸ジカルボン酸の上記誘導体などがあげられる。
【００１８】
（２重結合を有さない脂肪族飽和脂肪酸エステル、およびその金属塩）
２重結合を有さない脂肪族飽和脂肪酸エステルは、２重結合を有さない脂肪族飽和脂肪酸（前記例示の２重結合を有さない脂肪族飽和脂肪酸など）とアルコールとのエステルである。
アルコールとしては、モノオール［脂肪族モノオール（例えば、メタノール、エタノール、プロパノール、ブタノール、ヘキサノール、オクタノール、デカノール、ラウリルアルコール、ステアリルアルコールなどのＣ１−３０アルカノール、好ましくはＣ１−１８アルキルアルコール、さらに好ましくはＣ２−１０アルカノールなど）など］；  ポリオール（又は多価アルコール）｛例えば、脂肪族ポリオール［例えば、アルカンジオール（エチレングリコール、トリメチレングリコール、プロピレングリコール、１，３−ブタンジオール、１，４−ブタンジオール、１，６−ヘキサンジオール、ネオペンチルグリコールなどのＣ２−１０アルキレングリコール、好ましくはＣ２−６アルキレングリコールなど）、アルカンポリオール（例えば、グリセリン、トリメチロールエタン、トリメチロールプロパン、ペンタエリスリトールなどのＣ２−１０アルカンポリオール、好ましくはＣ２−６アルカンポリオールなど）、ポリオールのオリゴマー（例えば、ジエチレングリコール、ジプロピレングリコールなどの（ポリ）オキシＣ２−４アルキレングリコールなど）など］｝などが挙げられる。
好ましい２重結合を有さない脂肪族飽和脂肪酸エステルの非限定的な例としては、長鎖飽和脂肪酸及び短鎖一価アルコールの混合物由来の、好ましくは炭素数１６以上２４以上の飽和脂肪酸及び短鎖一価アルコールの混合物由来の、２重結合を有さない脂肪族飽和脂肪酸エステルが挙げられる。なお、長鎖とは炭素数１２以上であることを言い、好ましくは炭素数１２以上２８以下である。短鎖とは炭素数１以上８以下であることを言い、好ましくは炭素数１以上３以下である。好適な２重結合を有さない脂肪族飽和脂肪酸エステルはまた、長鎖の脂肪アルコール（好ましくは炭素数１２以上１６以下）と、乳酸のような、より短鎖の脂肪酸とのエステル由来であってもよく、その具体例としては、ラウリルラクテート及びセチルラクテートが挙げられる。
より具体的には、メチルパルミテート、メチルステアレート、イソプロピルラウレート、イソプロピルミリステート、イソプロピルパルミテート、エチルヘキシルパルミテート、ステアリルステアレート、パルミチルステアレート、ステアリルベヘネート、セチルステアレート、セチルベヘネート、セチルパルミテート、セテアリルベヘネート、ベヘニルベヘネート、ステアリルへプタノエート、ステアリルオクタノエート、ミリスチルミリステート、及びこれらの混合物などが挙げられる。
また、２重結合を有さない脂肪族飽和脂肪酸エステル金属塩としては、アルキル基における炭素数が１４以上２２以下からなる飽和脂肪酸によるアルキルリン酸エステルナトリウム塩、およびアルキルリン酸エステルカリウム塩が、これら活性剤が繊維に塗布された不織布において尿などに接した後も親水性が持続する点で好ましい。
【００１９】
（２重結合を有さない環状の脂肪族飽和脂肪酸エステル）
２重結合を有さない環状の脂肪族飽和脂肪酸エステルの具体例としてソルビタン脂肪酸エステルが挙げられる。
【００２０】
（２重結合を有さない脂肪族飽和脂肪酸アミド）
２重結合を有さない脂肪族飽和脂肪酸アミドは、アミン又はアンモニアの水素原子を２重結合を有さない脂肪族飽和脂肪酸（前記例示の２重結合を有さない脂肪族飽和脂肪酸など）に対応する酸基で置換した化合物である。アミンは、第１級アミン（又はＮ−モノ置換アミン）又は第２級アミン（又はＮ，Ｎ−二置換アミン）であってもよく、モノアミン又はポリアミンであってもよい。
具体的な２重結合を有さない脂肪族飽和脂肪酸アミドには、２重結合を有さない脂肪族飽和脂肪酸モノアミド類、２重結合を有さない脂肪族飽和脂肪酸ポリアミド（ポリ脂肪酸アミド）類などが含まれる。
２重結合を有さない脂肪族飽和脂肪酸モノアミド類としては、例えば、アルカンカルボン酸モノアミド類などが挙げられる。アルカンカルボン酸モノアミド類には、例えば、アルカンカルボン酸モノアミド［例えば、ラウリン酸アミド、ミリスチン酸アミド、パルミチン酸アミド、ステアリン酸アミド、アラキン酸アミド、ベヘン酸アミド、モンタン酸アミド、１２−ヒドロキシステアリン酸アミドなどのＣ８−４０アルカンカルボン酸モノアミド（好ましくはＣ１２−３６アルカンカルボン酸モノアミド、さらに好ましくはＣ１６−３４アルカンカルボン酸モノアミド、特にＣ１８−３２アルカンカルボン酸モノアミドなど）など］；  Ｎ−置換アルカンカルボン酸モノアミド［例えば、Ｎ−メチルパルミチン酸アミド、Ｎ−パルミチルパルミチン酸アミド、Ｎ−メチルステアリン酸アミド、Ｎ，Ｎ−ジメチルステアリン酸アミド、Ｎ−メチロールステアリン酸アミド、Ｎ−パルミチルステアリン酸アミド、Ｎ−ヒドロキシエチルステアリン酸アミド、Ｎ−ステアリルステアリン酸アミド、Ｎ−ステアリル−１２−ヒドロキシステアリン酸アミド、Ｎ−ヒドロキシエチル−１２−ヒドロキシステアリン酸アミド、ステアロアミドエチルステアレート、ステアリン酸アニリドなどのＮ−置換Ｃ８−４０アルカンカルボン酸モノアミド（好ましくはＮ−置換Ｃ１２−３６アルカンカルボン酸モノアミド、さらに好ましくはＮ−置換Ｃ１６−３４アルカンカルボン酸モノアミド、特にＮ−置換Ｃ１８−３２アルカンカルボン酸モノアミドなど）など］などが挙げられる。より具体的にはポリオキシエチレン（付加モル数：２〜５）ステアリルアミド、ポリオキシプロピレン（付加モル数：２〜５）ステアリルアミド、が好ましい。
【００２１】
（２重結合を有さない脂肪族飽和脂肪酸ベタイン）
ラウリルベタイン、ミリスチルベタイン、パルミチルベタイン、ステアリルベタイン、ベヘニルベタイン等が好ましい。
【００２２】
（２重結合を有さない脂肪族飽和脂肪酸のアルキレンオキサイド付加物）
２重結合を有さない脂肪族飽和脂肪酸のアルキレンオキサイド付加物としては、例えば、オクチルアルコール、デシルアルコール、ラウリルアルコール、ミリスチルアルコール、セチルアルコール、ステアリルアルコール等の高級アルコールのアルキレンオキサイド付加物；
カプリル酸、カプリン酸、ラウリン酸、ミリスチン酸、パルミチン酸、ステアリン酸、ベヘン酸等の高級脂肪酸のアルキレンオキサイド付加物；
高級脂肪酸アミドやそのアルキレンオキサイド付加物；
オクチルアミン、デシルアミン、ラウリルアミン、ミリスチルアミン、パルミチルアミン、ステアリルアミン等の高級アルキルアミンのアルキレンオキサイド付加物；モノラウリン酸グリセリド（分子量５００以下）、モノミリスチン酸グリセリド（分子量５００以下）、モノパルミチン酸グリセリド（分子量５００以下）、モノステアリン酸グリセリド（分子量５００以下）、ソルビタンモノラウレート、ソルビタンモノパルミテート、ソルビタンモノステアレート、ソルビタントリラウレート、ソルビタントリパルミテート、ソルビタントリステアレートなどの多価アルコール脂肪酸エステルやそのアルキレンオキサイド付加物が挙げられる。
【００２３】
（２重結合を有さないポリグリセリン脂肪族飽和脂肪酸エステル）
２重結合を有さないポリグリセリン脂肪族飽和脂肪酸エステルとは、グリセリン縮合物と２重結合を有さない脂肪族飽和脂肪酸をエステル化した化合物である。グリセリンの縮合物としては、例えばジグリセリン、トリグリセリン、テトラグリセリン、ペンタグリセリン、ヘキサグリセリン、ヘプタグリセリン、オクタグリセリン、ノナグリセリン、デカグリセリン、ウンデカングリセリン、トリデカグリセリン、デトラデカグリセリン、ペンタデカグリセリン、ヘキサデカグリセリン、ヘプタデカグリセリン、オクタデカグリセリン等が挙げられる。２重結合を有さない脂肪族飽和脂肪酸の炭素数には分布があってもよい。
【００２４】
（２重結合を有さないヒドロキシ脂肪族飽和脂肪酸多価アルコールエステル）
縮合物は、２重結合を有さないポリオキシアルキレン基含有ヒドロキシ脂肪族飽和脂肪酸多価アルコールエステル（以下、ポリヒドロキシエステルということがある）とジカルボン酸（またはジカルボン酸誘導体）との縮合物である。
ポリヒドロキシエステルは、構造上、ポリオキシアルキレン基含有ヒドロキシ脂肪族飽和脂肪酸と多価アルコールとのエステルであり、多価アルコールの水酸基のうち、２個以上（好ましくは全部）の水酸基がエステル化されていることが好ましい。また、２重結合を有さないポリオキシアルキレン基含有ヒドロキシ脂肪族飽和脂肪酸多価アルコールエステルは、複数の水酸基を有するエステルである。
【００２５】
（２重結合を有さない脂肪族飽和脂肪酸ジカルボン酸の誘導体）
２重結合を有さない脂肪族飽和脂肪酸ジカルボン酸の誘導体は、飽和の脂肪酸又は脂肪酸混合物から誘導されるもののような、モノ−又はジ−グリセリドが挙げられる。モノ−又はジグリセリドの例としては、モノ−又はジ−Ｃ１２〜２４脂肪酸グリセリド、特に、モノ−又はジ−Ｃ１６〜２０脂肪酸グリセリド、例えば、グリセリルモノステアレート、グリセリルジステアレートが挙げられる。
また、炭素数６以上２２以下の、２重結合を有さない脂肪族飽和脂肪酸とアルコールとのエステルを挙げることができる。
２重結合を有さない脂肪族飽和脂肪酸ジカルボン酸の炭素数は分布があってもよい。該２重結合を有さない脂肪族飽和脂肪酸ジカルボン酸の炭素数は、３以上２２以下が好ましく、４以上がより好ましく、５以上がさらに好ましく、６以上が特に好ましく、２２以下が好ましく、２０以下がより好ましく、１９以下がさらに好ましく、１８以下が特に好ましい。
２重結合を有さない脂肪族飽和脂肪酸ジカルボン酸のアルキレンオキシド付加物としては、アルキレンオキシドの炭素数は２以上４以下が好ましい。２種類以上のアルキレンオキシドを付加する場合、それらの付加順序は特に限定されるものでなく、付加形態はブロック状、ランダム状のいずれでもよい。また、アルキレンオキシドの付加モル数は、１０以上が好ましく、１０以上がさらに好ましく、１０以上が特に好ましく、１０以上が最も好ましく、１５０以下が好ましく、５０以下がさらに好ましく、４０以下が特に好ましく、３０以下が最も好ましい。
【００２６】
本発明において、不飽和脂肪酸化合物とは、不飽和脂肪酸に他の成分を添加し、混合し、その後混ざり合った成分を反応し合成したものである。具体的には、不飽和脂肪酸化合物のそれぞれと、前述した有機化合物との反応物、および前述した金属塩を意味する。
【００２７】
（不飽和脂肪酸）
不飽和脂肪酸としては、モノ不飽和脂肪酸として、アクリル酸、メタクリル酸、クロトン酸、ミリストレイン酸、パルミトレイン酸、サピエン酸、オレイン酸、エライジン酸、バクセン酸、ガドレイン酸、エイコセン酸（パウリン酸）、エルカ酸、ネルボン酸などが、ジ不飽和脂肪酸として、リノール酸、エイコサジエン酸、ドコサジエン酸などが、トリ不飽和脂肪酸として、α-リノレン酸、γ-リノレン酸、ピノレン酸、エレオステアリン酸、ミード酸、ジホモ-γ-リノレン酸、エイコサトリエン酸などが、テトラ不飽和脂肪酸として、ステアリドン酸、アラキドン酸、エイコサテトラエン酸、アドレン酸などが、ペンタ不飽和脂肪酸として、ボセオペンタエン酸、エイコサペンタエン酸、ドコサペンタエン酸、オズボンド酸、イワシ酸、テトラコサペンタエン酸などが、ヘキサ不飽和脂肪酸として、ドコサヘキサエン酸、ニシン酸などが挙げられる。また、不飽和ジカルボン酸として、マレイン酸、フマル酸などが挙げられる。さらに、不飽和脂肪族ヒドロキシ酸として、リシノール酸、などが挙げられる。
【００２８】
不飽和脂肪酸化合物の有機化合物との反応物としては、不飽和脂肪酸エステル、不飽和脂肪酸アミドなどが挙げられる。具体的には、不飽和脂肪酸エステルとしては、不飽和脂肪酸とアルコールとの化合物であり、アルコ-ルには前記アルコールが挙げられる。不飽和脂肪酸アミドとしては、オレイン酸アミドプロピルジメチルアミノ酢酸ベタイン、などが挙げられる。
不飽和脂肪酸化合物の金属塩としては、例えば、オレイン酸ナトリウム、オレイン酸カルシウム、オレイン酸亜鉛、エルカ酸亜鉛などの高級不飽和脂肪酸金属塩などが挙げられる。
【００２９】
本発明の吸収性物品用不織布や吸収性物品用フィルムにおいて、前述の不純物の割合を上記のように抑えることは、脂肪酸の製造時に、動物性油脂を含まない植物性油脂からなる素材料を用いて２重結合を有さない脂肪族飽和脂肪酸を製造することにより可能となる。この点、理由は明確でないが、動物性油脂を用いて製造した脂肪酸は不純物（不飽和脂肪酸）が多くみられることから、動物性油脂を含ませないことにより上記の質量割合とすることが可能となるものと考えられる。２重結合を有さない脂肪族飽和脂肪酸の製造方法は、上記素原料である植物性油脂を用いて通常の方法で行い得る。例えば、植物から油脂を抽出、精製し、該油脂を分解し、得られた成分を分別、硬化（水素添加）、蒸留等することにより、原料の２重結合を有さない脂肪族飽和脂肪酸を得ることができる。
また、得られた原料の２重結合を有さない脂肪族飽和脂肪酸化合物に対し有機物や金属と反応合成することにより、所望の、２重結合を有さない脂肪族飽和脂肪酸化合物が得られる。このような処理は、得られる不織布やフィルムの目的に応じて必要によりなされる。例えば、フィルムを開孔させて透湿シートを形成する場合、上記の原料の２重結合を有さない脂肪族飽和脂肪酸化合物に対し有機物を添加、反応させて、所望の、２重結合を有さない脂肪族飽和脂肪酸化合物とすることが挙げられる。
【００３０】
上記質量割合（Ｂ／Ａ×１００）は、以下の方法により確認することができる。
吸収性物品用不織布または吸収性物品用フィルムから試験片を採取し、ヘキサンに浸け、超音波を照射した後、５時間保管する。得られた抽出液を溶媒留去装置で乾燥固化したのちクロロホルムを加え再度溶解する。さらに再度、溶媒留去装置を用いて乾燥固化する。
得られた抽出物をクロロホルムに溶解し、これをガスクロマトグラフィー質量分析法により分析する（定量分析）。測定された各ピークのうち、微量成分である０．１質量％未満の成分については下記の各含有量（Ａ、Ｂ）に含めないものとする。尚、吸収性物品から不織布及びフィルムを採取する場合には、吸収性物品の組み立てに用いられているホットメルト等が付着していない部分を選び、カッター等で切り取って採取する。
得られた分析データにおいて、抽出物中の分子量、炭素数、水素数から、二重結合の有無の有無を確認し、２重結合を有さない脂肪族飽和脂肪酸および２重結合を有さない脂肪族飽和脂肪酸化合物の含有量（Ａ）に対する、不飽和脂肪酸および不飽和脂肪酸化合物の含有量（Ｂ）の質量割合（Ｂ／Ａ×１００）を求める。
【００３１】
次に、本発明の吸収性物品用不織布、吸収性物品用フィルムそれぞれについて説明する。
【００３２】
本発明の吸収性物品用不織布においては、上記２重結合を有さない脂肪族飽和脂肪酸および／または２重結合を有さない脂肪族飽和脂肪酸化合物を繊維処理剤に含有させている。「２重結合を有さない脂肪族飽和脂肪酸および／または２重結合を有さない脂肪族飽和脂肪酸化合物を含有する」とは、２重結合を有さない脂肪族飽和脂肪酸のみを含有する態様、２重結合を有さない脂肪族飽和脂肪酸化合物のみを含有する態様、および２重結合を有さない脂肪族飽和脂肪酸と２重結合を有さない脂肪族飽和脂肪酸化合物とを含有する態様、を包含する。２重結合を有さない脂肪族飽和脂肪酸および／または２重結合を有さない脂肪族飽和脂肪酸化合物は、繊維処理剤に含有させて不織布製造時に繊維に付着させることにより、不織布の機械への付着（焼き付け）等を防ぐことができる。
その際、前述のとおり、２重結合を有さない脂肪族飽和脂肪酸および２重結合を有さない脂肪族飽和脂肪酸化合物の含有量（Ａ）に対する、不飽和脂肪酸及び不飽和脂肪酸化合物の含有量（Ｂ）の質量割合（Ｂ／Ａ×１００）は、１．５質量％以下である。これにより、本発明の吸収性物品用不織布は、前述のとおり、黄ばみが少なくなり、また経時による黄変が抑制される。すなわち、黄色みの彩度を低く抑える。これにより、本発明の吸収性物品用不織布の白色度が高められ、看る者に、品質の劣化を感じない新品ないし高品位のものであるとの認識を与えることができる。
【００３３】
繊維処理剤は、上記２重結合を有さない脂肪族飽和脂肪酸および／または２重結合を有さない脂肪族飽和脂肪酸化合物を含むものであれば、特に限定されず、通常、不織布に用いられるものを使用することができる。
繊維処理剤中における、２重結合を有さない脂肪族飽和脂肪酸および２重結合を有さない脂肪族飽和脂肪酸化合物の合計含有量（Ａ）は、繊維処理剤における脂肪酸に求められる品質を具備するものとする観点、黄ばみを抑制する観点から、繊維処理剤１００質量％中、１質量％以上が好ましく、１０質量％以上がより好ましい。また同様の観点から、７０質量％以下が好ましく、５０質量％以下がより好ましく、３０質量％以下が更に好ましい。ここで、繊維処理剤における脂肪酸に求められる品質とは、主に繊維を不織布にする際の生産性のために必要な品質と、商品の性能のために必要な品質の２つが挙げられる。前者は、例えば不織布製造装置への付着防止、耐熱性などである。後者は、親疎水性、親疎水性の耐久性などである。
【００３４】
本発明の吸収性物品用不織布は、構成する繊維中に色調変化剤が添加されていることが好ましく、その添加量が該色調変化材や繊維処理剤等を含む繊維の総質量に対し１質量％以上であることが好ましい。「色調変化剤」とは、不織布に入射される光の透過率を下げて散乱させる作用を有する剤をいう。この色調変化剤の添加量を繊維の総質量に対し１質量％以上とすることで、最も光を透過しない、いわゆる「フルダル」繊維となる。これにより、繊維に着色がなければ、不織布の白色度が高くなり、衛生的に優れた製品であるとの印象を与えることができる。このとき僅かな黄ばみがあると、この点が強調されて目立ちやすくなってしまう。これに対し、本発明の吸収性物品用不織布は、「色調変化剤」による白色度の効果が高いため、２重結合を有さない脂肪族飽和脂肪酸および／または２重結合を有さない脂肪族飽和脂肪酸化合物を含有することによる黄ばみ抑制、経時的な黄変抑制の効果が確かなものとして認知される。すなわち、「色調変化剤」によって明度の高められた白色に対し黄ばみ抑制の効果が際立ち、不織布の白色度がより純度の高いものとして認知される。
なお、２重結合を有さない脂肪族飽和脂肪酸および／または２重結合を有さない脂肪族飽和脂肪酸化合物を含有することによる黄ばみ抑制、経時的な黄変抑制は、どのような繊維で構成された不織布（例えば、いわゆるセミダル繊維やブライト繊維からなる不織布）であっても得られる。だたし、上記「繊維中の色調変化剤の添加量が繊維の総質量に対し１質量％以上である」不織布の場合に、その効果がより強く発揮される。
【００３５】
上記の「色調変化剤の添加量」は、繊維の総質量に対し、２質量％以上がより好ましく、３質量％以上が更に好ましい。また、３０質量％以下がより好ましく、１０質量％以下が更に好ましい。なお、「繊維の総質量」とは、不織布の構成繊維として組み込まれる繊維の総質量であり、上記のような添加剤を全て含有した質量である。
【００３６】
ここで、上記「セミダル」繊維とは、比較的光の透過率の低い、繊維単位質量あたりの色調変化材の質量が１質量％未満の繊維である。上記「フルダル」繊維とは、光の透過率の低い、繊維単位質量あたりの色調変化材の質量が１質量％以上の繊維である。「セミダル」「フルダル」の判定方法は、ＪＩＳ  Ｌ  １０１３：２０１０  化学繊維フィラメント糸試験方法、８．２５  灰分の測定方法を用いる。この測定方法によって繊維単位質量あたりの灰分を求め、繊維単位質量あたりの灰分を、色調変化材の含有量として判定することができる。
【００３７】
上記「色調変化剤」としては、例えば、不織布の構成繊維の成分とは屈折率の異なる無機粉体、有機粉体などが挙げられる。
無機粉体としては、例えば、二酸化チタン、多孔質酸化ケイ素（シリカ）、多孔質シリカ、酸化アルミニウム（アルミナ）、石灰、粘土鉱物が挙げられる。粘土鉱物としては、スメクタイト、モンモリナイト、ベントナイト、カオリナイト、セリサイト、イライト、グローコナイト、クロライト、ゼオライト、タルク、ミズカナイト、等が挙げられる。
有機粉体としては、ポリエチレン粉体、ポリエステル粉体、ポリプロピレン粉体、ポリアクリル粉体、ポリアクリレート粉体、セルロース粉体、ビスコース粉体、シルク粉体、シリコーン化合物粉体、フッ素化合物粉体、等が挙げられる。またこれらの有機粉体を色素によって着色したものが挙げられる。
これらの中でも、特に色調変化の効果、価格、繊維中への添加の容易さの点で、二酸化チタンが好ましい。
【００３８】
また、本発明の吸収性物品用不織布は、繊度３ｄｔｅｘ以下の繊維を含むことが好ましい。繊度をより小さくすることにより、不織布に入射される光の散乱率が高まる。これにより、前述した「色調変化剤」で述べたことと同様に、繊維に着色がなければ不織布の白色度が高まる。そして、２重結合を有さない脂肪族飽和脂肪酸および／または２重結合を有さない脂肪族飽和脂肪酸化合物を含有することによる黄ばみ抑制、経時的な黄変抑制の効果が、より強く発揮される。この観点から、繊度３ｄｔｅｘ以下の繊維は、不織布全体の繊維の総質量に対する質量割合として、２０質量％以上が好ましく、３５質量％以上がより好ましく、全ての繊維が３ｄｔｅｘ以下であることが最も好ましい。
【００３９】
上記の３ｄｔｅｘ以下の繊維の繊度は、２ｄｔｅｘ以下が好ましく、１．５ｄｔｅｘ以下がより好ましい。なお、この繊維の繊度と色調変化剤の添加量とは、本発明の吸収性物品用不織布において、択一的に採用されていてもよく、両方を同時に採用していてもよい。
【００４０】
（繊度の測定方法）
不織布加工前の繊維の繊度はＪＩＳ  Ｌ１０１５に準拠して求めることができる。
不織布となった繊維の繊度、不織布の各部位における繊維の繊度は、繊維断面の繊維径から求めることができる。電子顕微鏡等により繊維の断面形状を計測し、繊維の断面積（複数の樹脂より形成されている繊維では各々の樹脂成分の断面積）を計測する。それとともに、ＤＳＣ（示差熱分析装置）により、樹脂の種類（複数樹脂の場合は、およその成分比）を特定して、比重を割り出し、繊度を算出する。例えば、ポリエチレンテレフタレート（ＰＥＴ）から構成される短繊維であれば、まず断面を観察し、その断面積を算出する。その後、ＤＳＣにて測定することによって、融点やピーク形状から単成分の樹脂から構成されており、それがＰＥＴ芯であることを同定する。その後、ＰＥＴ樹脂の密度と断面積を用いて、繊維の質量を算出することによって、繊度を算出する。
【００４１】
本発明の吸収性物品用不織布を構成する繊維は、この種の物品に通常用いられるものを特に制限なく採用することができる。例えば、熱可塑性樹脂を成分として有する繊維が挙げられる。熱可塑性樹脂としては、例えば、ポリオレフィン系樹脂、ポリエステル系樹脂、ポリアミド系樹脂、アクリロニトリル系樹脂、ビニル系樹脂、ビニリデン系樹脂などが挙げられる。ポリオレフィン系樹脂としてはポリエチレン、ポリプロピレン、ポリブデン等が挙げられる。ポリエステル系樹脂としてはポリエチレンテレフタレート、ポリブチレンテレフタレート等が挙げられる。ポリアミド系樹脂としてはナイロン等が挙げられる。ビニル系樹脂としてはポリ塩化ビニル等が挙げられる。ビニリデン系樹脂としてはポリ塩化ビニリデン等が挙げられる。これら各種樹脂の１種を単独で又は２種以上を混合して用いることもでき、これら各種樹脂の変成物を用いることもできる。
また、繊維として複合繊維を用いることもできる。複合繊維としてサイド・バイ・サイド繊維、芯鞘繊維、偏芯したクリンプを有する芯鞘繊維、分割繊維などを用いることができる。複合繊維を用いる場合には、芯がポリエチレンテレフタレート、鞘がポリエチレンからなる芯鞘繊維が好ましい。
【００４２】
次に、本発明の吸収性物品用フィルムについて説明する。
本発明の吸収性物品用フィルムにおいては、上記２重結合を有さない脂肪族飽和脂肪酸および／または２重結合を有さない脂肪族飽和脂肪酸化合物を如何なる方法によって添加させてもよい。ただし、脂肪酸本来の、フィルム製造時の溶融樹脂の分散剤としての機能、多孔フィルムとする際の開孔助剤としていの機能の観点から、熱可塑性樹脂と溶融混練してフィルムを製造することが好ましい。またフィルム中に無機フィラーを含みその分散剤として使用する場合は予め無機フィラーの表面に塗布した状態で用いてもよい。この場合、不織布と同様に、２重結合を有さない脂肪族飽和脂肪酸のみを含有する態様、２重結合を有さない脂肪族飽和脂肪酸化合物のみを含有する態様、および２重結合を有さない脂肪族飽和脂肪酸と２重結合を有さない脂肪族飽和脂肪酸化合物とを含有する態様、を包含する。フィルム製造時において、２重結合を有さない脂肪族飽和脂肪酸は、主に無機フィラーの分散を促進する成分として用い、２重結合を有さない脂肪族飽和脂肪酸化合物は、主にフィルムの開孔を促進する成分として用いる。
その際、前述のとおり、２重結合を有さない脂肪族飽和脂肪酸および２重結合を有さない脂肪族飽和脂肪酸化合物の含有量（Ａ）に対する、不飽和脂肪酸及び不飽和脂肪酸化合物の含有量（Ｂ）の質量割合（Ｂ／Ａ×１００）は、１．５質量％以下である。これにより、本発明の吸収性物品用フィルムは、前述のとおり、黄ばみが少なくなり、また経時による黄変が抑制される。すなわち、黄色みの彩度を低く抑える。これにより、本発明の吸収性物品用フィルムの白色度が高められ、看る者に、品質の劣化を感じない新品ないし高品位のものであるとの認識を与えることができる。
【００４３】
フィルムの素材としては、吸収性物品に通常使用されるものを特に制限なく、使用することができる。例えば、熱可塑性樹脂が好ましい。熱可塑性樹脂としては、ポリオレフィン樹脂、ポリエステル樹脂等が挙げられる。なかでも、ポリオレフィン樹脂が好ましく、ポリエチレン（例えば、直鎖状低密度ポリエチレン（ＬＬＤＰＥ）樹脂、ポリプロピレン樹脂、ポリ乳酸樹脂等が挙げられる。
【００４４】
本発明の吸収性物品用フィルムは無機フィラーを、フィルムの総質量に対し、４０質量％以上含むことが好ましい。これにより、フィルムに所定の孔が複数形成され通気性フィルムとなる。同時に、孔の部分によって光が散乱しやすくなり、フィルムに着色がなければ、前述の本発明の吸収性物品用不織布と同様に未開孔のフィルムに比べ白色度が大きく高まる。
「無機フィラー」及び「開孔による光の乱反射」による白色度の効果が高いため、２重結合を有さない脂肪族飽和脂肪酸および／または２重結合を有さない脂肪族飽和脂肪酸化合物を含有することによる黄ばみ抑制、経時的な黄変抑制の効果が確かなものとして認知される。すなわち、「無機フィラー」及び「開孔」によって明度の高められた白色に対し黄ばみ抑制の効果が際立ち、不織布の白色度がより純度の高いものとして認知される。
【００４５】
この観点から、前記無機フィラーは、フィルムの総質量に対して、４５質量％以上がより好ましく、５０質量％以上が更に好ましい。また、前記無機フィラーは、フィラーの凝集防止の観点から、フィルムの総質量に対して、７０質量％以下が好ましく、６５質量％以下がより好ましく、６０質量％以下が更に好ましい。なお、「フィルムの総質量」とは、成形されたいフィルムの総質量であり、上記のような添加剤を全て含有した質量である。
【００４６】
上記白色度の向上の観点から、本発明の吸収性物品用フィルムは、開孔面積率が２．５％以上であることが好ましく、３．５％以上であることがより好ましく、４．５％以上であることが更に好ましい。また、本発明の吸収性物品用フィルムは、吸収性物品として使用する際に体液が漏出することを防止する観点やフィルム製造時に開孔部から破けが生じることを防止する観点から、開孔面積率が２６％以下であることが好ましく、１６％以下であることがより好ましく、１２％以下であることが更に好ましい。なお、この開孔はフィルム製造時に延伸によって形成され、前述の２重結合を有さない脂肪族飽和脂肪酸および／または２重結合を有さない脂肪族飽和脂肪酸化合物と無機フィラーとによって形成される。特に、２重結合を有さない脂肪族飽和脂肪酸化合物が開孔を促進する。また、２重結合を有さない脂肪族飽和脂肪酸は無機フィラーのフィルム中への均一分散を促進する。
【００４７】
無機フィラーとしては、例えば炭酸カルシウム、硫酸バリウム、酸化亜鉛、タルク、ゼオライト、カーボン、シリカ、ケイ酸塩鉱物等が挙げられる。入手の容易さや粒径の調整しやすさや価格の観点から、炭酸カルシウムが好ましい。
【００４８】
（開孔面積率の測定方法）
開孔面積率は、フィルムの表面を電子顕微鏡で撮影し、重量法または画像解析により、表面の開孔部分の面積とフィルム表面全体の面積との比率（表面の開孔部分の面積／フィルム表面全体の面積×１００）として求めることができる。
【００４９】
以上のとおり、本発明の吸収性物品用不織布及び吸収性物品用フィルムは、白色度が高いものであることが好ましい。本発明の効果をより高める観点からは、シートｂ値（以下、単にｂ値ともいう。）が２以下であることが好ましく、１以下であることがより好ましい。また、ｂ値は０以上であることが好ましい。このｂ値は、ハンターＬａｂ表色系のｂ値であり、例えば米国に有るＨｕｎｔｅｒＬａｂ社の「ラボスキャンＸＥ」によって測定され、被測定物の青色〜黄色の色味の度合いを示す。対象とする不織布及びフィルムが薄い場合には、複数枚を重ねて、下地の色の影響がない状態で測定を行う。
【００５０】
本発明の吸収性物品用不織布および吸収性物品用フィルムは、吸収性物品の構成部品として用いられる。吸収性物品としては、例えば、おむつ、生理用ナプキン、尿とりパッド、パンティライナーなど、人の排泄液を吸収保持する機能を備える種々のものを含む。
吸収性物品用不織布は、その機能に合わせて吸収性部物品の様々な部材として用いられ、吸収性物品に組み込まれる。例えば、液透過性を有する場合、表面シートとして組み込まれ、撥水性を有する場合サイドシートとして組み込まれる。また、液拡散性を有する場合、表面シートと吸収体との間にセカンドシート、または、吸収体の外表面を覆う被覆シートとして組み込まれる。あるいは、より薄く柔らかいものにして、おむつ等の吸収性物品の外側（着衣側）の肌触りを向上させる外装材として組み込まれる。
一方、吸収性物品用フィルムは、防漏性を高める部材であり、主に、吸収体の非肌面側（着衣側）の裏面シートとして組み込まれる。
【００５１】
次に、本発明に係る吸収性物品の製造方法の好ましい態様について説明する。
【００５２】
まず、前述したように、動物性油脂を含まない植物性油脂からなる素材料を用いて「２重結合を有さない脂肪族飽和脂肪酸および／または２重結合を有さない脂肪族飽和脂肪酸化合物」を製造する。このとき、動物性油脂が混入することがないよう、動物性油脂を以前用いた装置を避けることが好ましい。これにより、前述の「質量割合（Ｂ／Ａ×１００）１．５質量％以下」を実現することができる。前記植物性油脂としては、目的に応じて適宜選択できる。例えば、元となる原料としてパーム核油、ヤシ油が飽和脂肪酸を多く含む点で好ましい。
【００５３】
本発明の吸収性物品用不織布については、上記「２重結合を有さない脂肪族飽和脂肪酸および／または２重結合を有さない脂肪族飽和脂肪酸化合物」を繊維処理剤に混合し、所望の繊維処理剤を調整する。次いで、得られた繊維処理剤を繊維に付着させる。このとき繊維処理剤において、２重結合を有さない脂肪族飽和脂肪酸および２重結合を有さない脂肪族飽和脂肪酸化合物の含有量（Ａ）に対する、不飽和脂肪酸及び不飽和脂肪酸化合物の含有量（Ｂ）の質量割合（Ｂ／Ａ×１００）は、１．５質量％以下とする。
繊維処理剤を繊維に付着させる方法は、特に限定されず、不織布の製造に用いられる種々の方法を特に制限なく採用することができる。例えば、スプレーによる塗布、スロットコーターによる塗布、ロール転写による塗布、繊維処理剤への浸漬等が挙げられる。これらの処理は、ウエブ化する前の繊維に対して行ってもよいし、繊維を各種の方法でウエブ化した後に行ってもよい。繊維処理剤が表面に付着した繊維は、例えば、熱風送風式の乾燥機により乾燥されることが好ましい。本発明の吸収性物品用不織布の形成は、通常の方法により行うことができる。その際、目的に応じた坪量、密度、厚み等を有するものとして形成される。
なお、前述した二酸化チタンなどの色調変化剤を用いる場合、繊維の形成時に予め含有させておく。
【００５４】
一方、本発明の吸収性物品用フィルムについては、上記「２重結合を有さない脂肪族飽和脂肪酸および／または２重結合を有さない脂肪族飽和脂肪酸化合物」をフィルムの原料である熱可塑性樹脂と溶融混合し、溶融混合物から、通常用いられる方法によってフィルムを製造する。このとき溶融混練物において、２重結合を有さない脂肪族飽和脂肪酸および２重結合を有さない脂肪族飽和脂肪酸化合物の含有量（Ａ）に対する、不飽和脂肪酸及び不飽和脂肪酸化合物の含有量（Ｂ）の質量割合（Ｂ／Ａ×１００）は、１．５質量％以下とする。
なお、前述した無機フィラーを用いる場合は、溶融混合物に投入させておく。
【００５５】
得られた本発明の吸収性物品用不織布及び吸収性物品用フィルムは、その目的に応じて、吸収性物品における所定の構成部材として組み込まれる。その際、目的に応じて大きさや形状を裁断するなどして調製し、他の構成部材に対して所定位置に載置する。次いで、必要に応じて他の部材と共に回転させたり、折り畳んで接合したりして、目的の吸収性物品を製造する。
【実施例】
【００５６】
以下、本発明を実施例に基づきさらに詳しく説明するが、本発明はこれにより限定して解釈されるものではない。
【００５７】
（実施例１）
不織布の作製にあたり、繊度２．３ｄｔｅｘ、繊維長５１ｍｍの芯鞘型（芯：ポリエチレンテレフタレート（ＰＥＴ）、鞘：ポリエチレン（ＰＥ））の熱融着性芯鞘型複合繊維であって、芯部分に二酸化チタンを含有させたものを用いた。なお、熱融着性芯鞘型複合繊維は着色せず白色のもとした。
繊維処理剤としては、下記組成のものを用いた。該繊維処理剤に、作製した熱融着性芯鞘型複合繊維を浸漬し、乾燥させて、繊維処理剤が付着した熱融着性芯鞘型複合繊維を得た。得た繊維の総質量に対する繊維処理剤の付着量は０．４４質量％であった。また、得た繊維の総質量に対し、繊維中の二酸化チタンの含有量は３質量％であった。
【００５８】
（繊維処理剤の成分組成）
・分散剤：３．０質量％
・水：４２．１質量％
・ジアルキルスルホサクシネートカリウム塩：５．５質量％
・ポリオキシエチレン、ポリオキシプロピレン、変性シリコーン〔信越化学工業株式会社製、Ｘ−２２−４５１５〕：１１．０質量％
・主成分としてステアリルリン酸エステルナトリウム塩：１３．７質量％
・主成分としてアルキル（ステアリル）ベタイン：８．３質量％
・主成分としてポリオキシエチレン（付加モル数：２）ステアリルアミド：１６．４質量％
繊維処理剤の調製においては、動物性油脂を含まない植物性油脂からなる素材料から製造した「脂肪酸化合物」を混合させた。この「脂肪酸化合物」は、主成分としてそれぞれ、ステアリルリン酸エステルナトリウム塩、アルキル（ステアリル）ベタイン、ポリオキシエチレン（付加モル数：２）ステアリルアミドの「２重結合を有さない脂肪族飽和脂肪酸化合物」を含むものであった。上記脂肪酸化合物の素材料であるステアリン酸を主成分とする脂肪酸にはミリスチン酸０．２質量％、パルミチン酸２７．８質量％、ステアリン酸７１．２質量％、アラキジン酸０．６質量％、炭素数１８のモノ不飽和脂肪酸０．２質量％からなるものを用いた。「２重結合を有さない脂肪族飽和脂肪酸化合物」としてはそれぞれミリスチン酸、パルミチン酸、ステアリン酸、アラキジン酸との化合物であり、合計が９９．８質量％であった。「不飽和脂肪酸化合物」としては炭素数１８のモノ不飽和脂肪酸との化合物であり、合計が０．２質量％であった。
繊維処理剤における、前記２重結合を有さない脂肪族飽和脂肪酸化合物の含有量（Ａ）に対する、不飽和脂肪酸化合物の含有量（Ｂ）の質量割合（Ｂ／Ａ×１００）は０．２質量％であった。
【００５９】
得られた繊維処理剤が付着した熱融着性芯鞘型複合繊維を原綿として用い、エアスルー法で目付１８ｇ／ｍ２の不織布を作製した。この不織布を、実施例１の吸収性物品用不織布試料とした。該不織布試料においても、前記２重結合を有さない脂肪族飽和脂肪酸化合物の含有量（Ａ）に対する、不飽和脂肪酸化合物の含有量（Ｂ）の質量割合（Ｂ／Ａ×１００）は０．２質量％であった。なお、得られた不織布には着色せず白色のものとした。
【００６０】
（実施例２）
繊維中の二酸化チタンの含有量を、繊維の総質量に対し０．２質量％とした以外は、実施例１と同様にして実施例２の吸収性物品用不織布の試料を作製した。
【００６１】
（比較例１）
動物性油脂（牛脂、豚脂）からなる素材料から脂肪酸化合物を作製して繊維処理剤に混合させた以外は、実施例１と同様にして比較例１の吸収性物品用不織布試料を作製した。
上記、脂肪酸化合物の素原料は、ミリスチン酸０．４質量％、ペンタデカン酸０．１質量％、パルミチン酸２８．９質量％、マルガリン酸１．３質量％、ステアリン酸６１．３質量％、ノナデシル酸０．２質量％、アラキジン酸１．２質量％、ヘンイコシル酸０．１質量％、ベヘン酸０．６質量％、トリコシル酸０．１質量％、リグノセリン酸０．２質量％、炭素数１５のモノ不飽和脂肪酸０．６質量％、炭素数１６のモノ不飽和脂肪酸０．６質量％、炭素数１７のモノ不飽和脂肪酸１．７質量％、炭素数１７のジ不飽和脂肪酸１．１質量％、炭素数１８のモノ不飽和脂肪酸０．５質量％、炭素数１９のモノ不飽和脂肪酸０．５質量％、炭素数１９のジ不飽和脂肪酸０．６質量％からなるものであった。このうち「２重結合を有さない脂肪族飽和脂肪酸」としてはミリスチン酸、ペンタデカン酸、パルミチン酸、マルガリン酸、ステアリン酸、ノナデシル酸、アラキジン酸、ヘンイコシル酸、ベヘン酸、トリコシル酸、リグノセリン酸からなるものであり、合計が９４．４質量％であった。「不飽和脂肪酸」としては炭素数１５のモノ不飽和脂肪酸、炭素数１６のモノ不飽和脂肪酸、炭素数１７のモノ不飽和脂肪酸、炭素数１７のジ不飽和脂肪酸、炭素数１８のモノ不飽和脂肪酸、炭素数１９のモノ不飽和脂肪酸、炭素数１９のジ不飽和脂肪酸からなるものであり、合計が５．６質量％であった。
「２重結合を有さない脂肪族飽和脂肪酸化合物」はそれぞれ、前記「２重結合を有さない脂肪族飽和脂肪酸」との化合物でありその合計が９４．４質量％であった。また、「不飽和脂肪酸化合物」はそれぞれ、前記「不飽和脂肪酸」との化合物であり、その合計が５．６質量％であった。
このとき、繊維処理剤及び不織布試料における、前記２重結合を有さない脂肪族飽和脂肪酸化合物の含有量（Ａ）に対する、不飽和脂肪酸化合物の含有量（Ｂ）の質量割合（Ｂ／Ａ×１００）は５．９質量％であった。
【００６２】
（比較例２）
比較例１と同様の脂肪酸を用いたい以外は、実施例２と同様にして比較例１の吸収性物品用不織布の試料を作製した。
【００６３】
（実施例３）
フィルムの原料として直鎖状低密度ポリエチレン（ＬＬＤＰＥ）を用いた。該直鎖状低密度ポリエチレンに対し、下記に示すように、炭酸カルシウム、脂肪酸及び脂肪酸化合物を混合させた（なお、下記質量％は、成形された後の直鎖状低密度フィルム全体の総質量に対する質量割合を示す。）。２重結合を有さない脂肪族飽和脂肪酸は無機フィラー（炭酸カルシウム）の分散を促進する成分として用い、２重結合を有さない脂肪族飽和脂肪酸化合物はフィルムの開孔を促進する成分として用いた。
(i)炭酸カルシウム  粒径１μｍ            ５３質量％
(ii)動物性油脂を含まない植物性油脂からなる素材料から製造した脂肪酸及び脂肪酸化合物
・ステアリン酸を主成分とした脂肪酸                        １質量％
・ステアリン酸を主成分とした脂肪酸化合物                  ４質量％
上記「ステアリン酸を主成分とした脂肪酸」はステアリン酸を主成分とした混合物であり、混合物はミリスチン酸０．２質量％、パルミチン酸２７．５質量％、ステアリン酸７１．４質量％、アラキジン酸０．７質量％、炭素数１８のモノ不飽和脂肪酸０．２質量％からなるものであった。このうち「２重結合を有さない脂肪族飽和脂肪酸」としてはミリスチン酸、パルミチン酸、ステアリン酸、アラキジン酸からなるものであり、合計が９９．８質量％であった。「不飽和脂肪酸」としては炭素数１８のモノ不飽和脂肪酸０．２質量％からなるものであった。
上記「ステアリン酸を主成分とした脂肪酸化合物」は上記「脂肪酸」と下記のアルコールとの化合物であり、アルコールは、飽和脂肪族アルコールとして、ミリスチルアルコール０．１質量％、パルミチルアルコール２６．８質量％、ステアリルアルコール７２．４質量％、アラキジルアルコール０．５質量％、不飽和脂肪族アルコールとして、二重結合を一つ有する炭素数１８からなるアルコール０．２質量％からなり、脂肪酸化合物はそれぞれの組み合わせからなるステアリン酸ステアリルを主成分としたエステル化合物であった。このうち「２重結合を有さない脂肪族飽和脂肪酸化合物」は前記「２重結合を有さない脂肪族飽和脂肪酸」と前記「飽和脂肪族アルコール」とのエステルであり、その合計量は９９．６質量％であった。「不飽和脂肪酸化合物」は前記「不飽和脂肪酸」と前記「飽和脂肪族アルコール」とのエステル、前記「飽和脂肪酸」と前記「不飽和脂肪族アルコール」とのエステル、または前記「不飽和脂肪酸」と前記「不飽和脂肪族アルコール」とのエステルであり、その合計量が０．４質量％であった。
全体としての「２重結合を有さない脂肪族飽和脂肪酸」と「２重結合を有さない脂肪族飽和脂肪酸化合物」の合計量は９９．６質量％であり、「不飽和脂肪酸」と「不飽和脂肪酸化合物」の合計量は０．４質量％であった。
フィルムにおける、２重結合を有さない脂肪族飽和脂肪酸および２重結合を有さない脂肪族飽和脂肪酸化合物の含有量（Ａ）に対する、不飽和脂肪酸及び不飽和脂肪酸化合物の含有量（Ｂ）の質量割合（Ｂ／Ａ×１００）は０．４質量％であった。
次いで、上記ようにして混合したものを溶融混練してシート状に射出成型し、延伸倍率２．７倍にて一軸延伸を行った。これにより、実施例３の吸収性物品用フィルムの試料を得た。得られた試料の坪量は１８ｇ／ｍ２であった。なお、得られたフィルムには着色せず白色のもとした。
【００６４】
（実施例４）
延伸倍率を２．０倍にし、炭酸カルシウムを３７質量％とした以外は、実施例３と同様にして、実施例４の吸収性物品用フィルムの試料を作製した。
【００６５】
（比較例３）
動物性油脂（牛脂、豚脂）からなる素材料から脂肪酸及び脂肪酸化合物を作製してフィルム原料に混合させた以外は、実施例３と同様にして比較例３の吸収性物品用フィルムの試料を作製した。
上記「脂肪酸」はステアリン酸を主成分とした混合物であり、混合物はミリスチン酸０．５質量％、ペンタデカン酸０．１質量％、パルミチン酸２８．６質量％、マルガリン酸１．２質量％、ステアリン酸６４．４質量％、ノナデシル酸０．２質量％、アラキジン酸１．３質量％、ヘンイコシル酸０．１質量％、ベヘン酸０．５質量％、トリコシル酸０．１質量％、リグノセリン酸０．２質量％、炭素数１５のモノ不飽和脂肪酸０．３質量％、炭素数１６のモノ不飽和脂肪酸０．３質量％、炭素数１７のモノ不飽和脂肪酸０．８質量％、炭素数１７のジ不飽和脂肪酸０．６質量％、炭素数１８のモノ不飽和脂肪酸０．３質量％、炭素数１９のモノ不飽和脂肪酸０．２質量％、炭素数１９のジ不飽和脂肪酸０．３質量％からなるものであった。このうち「２重結合を有さない脂肪族飽和脂肪酸」としてはミリスチン酸、ペンタデカン酸、パルミチン酸、マルガリン酸、ステアリン酸、ノナデシル酸、アラキジン酸、ヘンイコシル酸、ベヘン酸、トリコシル酸、リグノセリン酸からなるものであり、合計が９７．２質量％であった。「不飽和脂肪酸」としては炭素数１５のモノ不飽和脂肪酸、炭素数１６のモノ不飽和脂肪酸、炭素数１７のモノ不飽和脂肪酸、炭素数１７のジ不飽和脂肪酸、炭素数１８のモノ不飽和脂肪酸、炭素数１９のモノ不飽和脂肪酸、炭素数１９のジ不飽和脂肪酸からなるものであり、合計が２．８質量％であった。
上記「脂肪酸化合物」は、前記「脂肪酸」と下記のアルコールとの化合物であり、アルコールは飽和脂肪族アルコールとしてミリスチルアルコール０．１質量％、ペンタデシルアルコール０．１質量％、パルミチルアルコール２５．８質量％、1-ヘプタデカノール１．２質量％、ステアリルアルコール６８．１質量％、ノナデシルアルコール０．２質量％、アラキジルアルコール１．２質量％、ヘンエイコサノール０．１質量％、ベヘニルアルコール０．５質量％、エルシルアルコール０．１質量％、リグノセリルアルコール０．２質量％、さらに、不飽和脂肪族アルコールとして、二重結合を一つ有する炭素数１５のアルコール０．３質量％、二重結合を一つ有する炭素数１６のアルコール０．３質量％、二重結合を一つ有する炭素数１７のアルコール０．７質量％、二重結合を二つ有する炭素数１７のアルコール０．５質量％、二重結合を一つ有する炭素数１８のアルコール０．２質量％、二重結合を一つ有する炭素数１９のアルコール０．２質量％、二重結合を二つ有する炭素数１９のアルコール０．２質量％からなり、脂肪酸化合物はそれぞれの組み合わせからなるステアリン酸ステアリルを主成分としたエステル化合物であった。このうち「２重結合を有さない脂肪族飽和脂肪酸化合物」は前記「２重結合を有さない脂肪族飽和脂肪酸」と前記「飽和脂肪族アルコール」とのエステルであり、その合計量は９４．７質量％であった。「不飽和脂肪酸化合物」は前記「不飽和脂肪酸」と前記「飽和脂肪族アルコール」とのエステル、前記「飽和脂肪酸」と前記「不飽和脂肪族アルコール」とのエステル、または前記「不飽和脂肪酸」と前記「不飽和脂肪族アルコール」とのエステルであり、その合計量が５．３質量％であった。
全体としての「２重結合を有さない脂肪族飽和脂肪酸」と「２重結合を有さない脂肪族飽和脂肪酸化合物」の合計量は９５．２質量％であり、「不飽和脂肪酸」と「不飽和脂肪酸化合物」の合計量は４．８質量％であった。
フィルムにおける、２重結合を有さない脂肪族飽和脂肪酸および２重結合を有さない脂肪族飽和脂肪酸化合物の含有量（Ａ）に対する、不飽和脂肪酸及び不飽和脂肪酸化合物の含有量（Ｂ）の質量割合（Ｂ／Ａ×１００）は５．０質量％であった。
【００６６】
（比較例４）
比較例３と同様の脂肪酸及び脂肪酸化合物を用いたい以外は、実施例４と同様にして比較例４の吸収性物品用不織布の試料を作製した。
【００６７】
（試験）
得られた各試料について、以下の試験を行った。
【００６８】
（１）シートｂ値
得られた不織布およびフィルムについて、シートｂ値（ハンターＬａｂ系のｂ値）を色差計（商品名：ラボスキャンＸＥ、ＨｕｎｔｅｒＬａｂ社製）を用いて測定した。不織布およびフィルムはそれぞれ６４枚を重ねて下地の色の影響がない状態で測定を行った。シートｂ値が小さいほど白色度が高いことを示し、シートｂ値が低いと黄色みの彩度が低く、より「黄ばみ」がないと判断される。
【００６９】
（２）おむつ官能評価試験
実施例１及び２、比較例１及び２の不織布試料をおむつの表面シートとし、花王株式会社製のおむつ「メリーズさらさらエアスルーＭサイズ」（商品名、２０１８年製）の表面シートと取り換えて接合した。これらをそれぞれ、実施例１及び２、比較例１及び２のおむつ試料とした。
実施例３及び４、比較例３及び４のフィルム試料をおむつの裏面シートとし、花王株式会社製のおむつ「メリーズさらさらエアスルーＭサイズ」（商品名、２０１８年製）の裏面シートと取り換えて接合した。これらをそれぞれ、実施例３及び４、比較例３及び４のおむつ試料とした。
上記で得られたおむつの黄ばみを以下のようにして評価した。
まず、次の方法にて評価の判断基準となるサンプルＡ〜Ｃを作製した。具体的には、実施例３のフィルム製造時に、延伸倍率の調整（大きく延伸するとｂ値が下がる）と、原料の炭酸カルシウムとして異なる鉱山で産出され、粒径等の形状は同じだがｂ値の異なる炭酸カルシウムを使い分ける（ｂ値を大きくする、鉱山の炭酸カルシウムと適宜置き換える）ことで、以下の、ｂ値の異なるフィルムを３種類得た（サンプルＡ〜Ｃ）。サンプルＡ〜Ｃのｂ値は、前述の（１）シートｂ値の試験と同様の方法によって測定した。
サンプルＡ  ：  ｂ値＝０．５
サンプルＢ  ：  ｂ値＝０．８
サンプルＣ  ：  ｂ値＝１．１
次いで、サンプルＡを５点、サンプルＢを３点、サンプルＣを０点とし、これらを基準として、パネル（２０代後半から４０代後半）１０名が目視で、各実施例、各比較例のおむつ試料の黄色み（表面シート、裏面シートの黄ばみ）の程度を判断した。各パネルの評価点を平均して、各試料の官能評価点とした。
５点：純白
４点：純白ではないが黄色くは感じない
３点：若干黄色みが感じられる
２点：黄色みを感じる
１点：黄ばみに繋がる黄色みを感じる
０点：黄ばみを感じる
（この評価における「黄色み」とは、黄色がうっすらと認識できる程度の着色が目視で確認できることを言い、「黄ばみ」とは、試料が劣化していると認識される程に濃い黄色み（彩度が高い）の着色が目視で確認できることを言う。）
【００７０】
（３）保存評価試験
得られた不織布／フィルムを、窒素（Ｎ２）を２００ｐｐｍ混入したガスを封入した袋中に、保存した（１週間、温度：４０℃）。
評価は、保存前の不織布／フィルムと、上記保存後の不織布／フィルムとを目視で比較して、判断した。
【００７１】
【表１】
2019198593.tif 000002
【００７２】
【表２】
2019198593.tif 000003
【００７３】
表１に示されるように、実施例１は、白色を付与する二酸化チタンの含有量が同じ比較例１に対して、シートｂ値が低くされて黄色みが低くいものであった。おむつ官能評価試験において、比較例１が「２」の評価で黄色みを感じるとされたのに対し、実施例１は「４」の評価で、黄色く感じることがなく、白色度が高いものと認識された。
また、実施例１や比較例１よりも二酸化チタンの含有量が少ない実施例２と比較例２との比較においても同様の結果を得た。すなわち、実施例２は、比較例２に対して、シートｂ値が低くされて黄色みが低くいものであった。おむつ官能評価試験において、比較例２が「１」の評価で黄ばみに繋がる黄色みを感じるとされたのに対し、実施例２は「２」の評価であって、黄ばみにつながるような黄色みを感じることはなかった。
【００７４】
表２に示されるように、実施例３は、無機フィラーの含有量及び延伸倍率を揃え、開孔面積率を同一にした比較例３に対して、シートｂ値が低くされて黄色みが低くいものであった。おむつ官能評価試験において、比較例３が「３」の評価で若干黄色みが感じられるとされたのに対し、実施例３は「５」の評価で、純白であると認識された。
また、実施例３や比較例３よりも無機フィラーの含有量が少なく、開孔面積率が小さい実施例４と比較例４との比較においても同様の結果を得た。すなわち、実施例４は、比較例４に対して、シートｂ値が低くされて黄色みが低くいものであった。おむつ官能評価試験において、比較例４が「２」の評価で黄色みを感じるとされたのに対し、実施例４は「３」の評価であって黄色みは若干であり、比較例４ほどには黄色みを感じることはなかった。
【００７５】
さらに１週間の保存評価において、比較例１〜４は黄ばみが発生していたのに対し、実施例１〜４は全て、黄ばみの発生が無く、白色の程度に変化が見られなかった。
【００７６】
以上のことから、本発明の吸収性物品用不織布及び吸収性物品用フィルムは、黄ばみが少なくなり、また経時による黄変が抑制されることが分かる。これにより、本発明の吸収性物品用不織布の白色度が高められ、看る者に、劣化の少ない品質の良いのものとの印象を与えるものとなる。